(57)【要約】【課題】低欠陥で高平滑な機能膜付き基板を製造することができる機能膜付き基板の製造方法、多層膜付き基板の製造方法、マスクブランクの製造方法、及び転写用マスクの製造方法を提供する。【解決手段】表層が酸素を含む酸化物材料からなる機能膜が基板上に形成された機能膜付き基板に対して、触媒物質の加工基準面を前記主表面に接触又は接近させ、前記主表面と前記加工基準面とを相対運動させることにより前記主表面を触媒基準エッチングする工程と、前記機能膜の表面に付着した触媒物質の材料からなる異物を、洗浄媒質を利用して前記機能膜の表面から除去する洗浄工程とを有し、前記洗浄媒質による前記触媒を溶解又は除去する速度は、前記洗浄媒質による前記機能膜の表層を溶解又は除去する速度よりも速くする。【選択図】図１
2015114356.tif 000002
【特許請求の範囲】
【請求項１】
表層が酸素を含む酸化物材料からなる機能膜が基板上に形成された、機能膜付き基板を準備する工程と、
前記機能膜の表層と、表面に触媒が被着された触媒定盤の加工基準面との間に、処理流体を介在させ、そして、前記加工基準面と前記機能膜の表面とを接触又は接近させる工程と、
前記機能膜付き基板と前記触媒定盤の加工基準面とを相対運動させて前記機能膜の表層を触媒基準エッチングする工程と、
前記機能膜の表面に付着した触媒物質の材料からなる異物を、洗浄媒質を利用して前記機能膜の表面から除去する洗浄工程と、
を有する機能膜付き基板の製造方法において、
前記洗浄媒質による前記触媒を溶解又は除去速度は、前記洗浄媒質による前記機能膜の表層を溶解又は除去する速度よりも速いこと、
を特徴とする機能膜付き基板の製造方法。
【請求項２】
前記機能膜をエッチングする工程を有し、前記エッチングする工程において、前記機能膜のエッチング速度は、前記基板のエッチング速度よりも速いことを特徴とする、請求項１記載の機能膜付き基板の製造方法。
【請求項３】
前記機能膜は、導電性の膜であることを特徴とする、請求項１又は２記載の機能膜付き基板の製造方法。
【請求項４】
前記基板は、ガラス材料からなることを特徴とする請求項１及至３のいずれか一に記載の機能膜付き基板の製造方法。
【請求項５】
前記機能膜はさらに金属を含有し、前記金属は、クロム、タンタル、モリブデン、ルテニウム、タングステン、ハフニウム、ニッケル、アルミニウム、チタンのうちの少なくとも一つを含むことを特徴とする請求項１乃至４のいずれか一に記載の機能膜付き基板の製造方法。
【請求項６】
前記触媒定盤の触媒は、前記金属以外の金属元素を含有するものであって、周期律表の第３族及至第１２族に属する元素のうちの少なくとも一つの金属又は該金属の合金を含む材料であることを特徴とする請求項５記載の機能膜付き基板の製造方法。
【請求項７】
前記洗浄媒質は、硫酸、塩酸、硝酸、硝酸第二セリウムアンモニウムと過塩素酸、水酸化ナトリウム、水酸化カリウム、又はアンモニア水と水素水を含む水溶液のうち少なくとも何れか一つを含む薬液からなることを特徴とする請求項１乃至６のいずれか一に記載の機能膜付き基板の製造方法。
【請求項８】
前記基板は、マスクブランク用基板であることを特徴とする請求項１乃至７のいずれか一に記載の機能膜付き基板の製造方法。
【請求項９】
請求項１乃至７のいずれか一に記載の機能膜付き基板の製造方法によって製造された機能膜付き基板の前記機能膜上に、多層反射膜を形成することを特徴とする多層反射膜付き基板の製造方法。
【請求項１０】
請求項８に記載の機能膜付き基板の製造方法によって得られた基板の主表面上若しくは前記機能膜上、又は、請求項９記載の多層反射膜付き基板の製造方法によって得られた多層反射膜付き基板の多層反射膜上に、転写パターン用薄膜を形成することを特徴とするマスクブランクの製造方法。
【請求項１１】
請求項１０に記載のマスクブランクの製造方法によって得られたマスクブランクの転写パターン用薄膜をパターニングして、転写パターンを形成することを特徴とする転写用マスクの製造方法。
【発明の詳細な説明】
【技術分野】
【０００１】
本発明は、機能膜付き基板の製造方法、多層膜付き基板の製造方法、マスクブランクの製造方法、及び転写用マスクの製造方法に係わり、特に、平滑度が高く、且つ欠陥数が少ない機能膜付き基板の製造方法、多層膜付き基板の製造方法、マスクブランクの製造方法、及び転写用マスクの製造方法に関するものである。
【背景技術】
【０００２】
近年、半導体デバイスでは、高集積回路の高密度化、高精度化が一段と進められている。このため、マスクブランクに用いられる基板には、電気特性、光学特性、化学特性、及び機械特性等の特性制御が求められている。その制御のために、基板（基体）上にこれらの特性を制御するための機能性膜を形成する方法が開発され、機能膜付き基板が製造されている。例えば、導電性のある機能膜を用いることによって、マスクパターンエッチング時のチャージアップによる位置ずれが防止され、加えて、転写露光時に発生するパターン静電破壊が防止されている。また、反射防止機能を持った機能膜を用いることによって、転写露光の時の光学像コントラストが向上している。また、位相制御機能を持った機能膜や、露光光の透過率を調整する機能膜を用いることによって、所望の転写露光特性が確保されている。また、応力調整機能を持った機能膜によって、そりを防止した平坦なマスクブランクや転写用マスクが製造されている。
【０００３】
また、微細化や露光転写精度の高精度化のため、回路パターン転写に用いるマスクブランク用基板や転写用マスクに対し、一段の平坦化、平滑化、及び、より微細なサイズでの低欠陥化が求められている。
【０００４】
例えば、半導体デザインルール１ｘｎｍ世代（ハーフピッチ（ｈｐ）１４ｎｍ、１０ｎｍ等）で使用されるマスクブランクとして、ＥＵＶ（Ｅｘｔｒｅｍｅ  Ｕｌｔｒａ  Ｖｉｏｌｅｔ）露光用の反射型マスクブランク、ＡｒＦエキシマレーザー露光用のバイナリーマスクブランク及び位相シフトマスクブランク、並びにナノインプリント用マスクブランクなどがあるが、これらの世代で使用されるマスクブランクでは、３０ｎｍ級の欠陥（ＳＥＶＤ（Ｓｐｈｅｒｅ Ｅｑｕｉｖａｌｅｎｔ  Ｖｏｌｕｍｅ  Ｄｉａｍｅｔｅｒ）が２３ｎｍ以上３４ｎｍ以下の欠陥）が問題となる。このため、マスクブランクに使用される上記機能膜付き基板においては、機能膜の表面（すなわち、転写パターンを形成する側の表面）においては、３０ｎｍ級の欠陥数が極力少ないことが好ましい。また、３０ｎｍ級の欠陥の欠陥検査を行う高感度の欠陥検査装置において、表面粗さはバックグランドノイズに影響する。すなわち、平滑性が不十分であると、表面粗さ起因の疑似欠陥が多数検出され、欠陥検査を行うことができない。このため、半導体デザインルール１ｘｎｍ世代で使用されるマスクブランクに用いられる機能膜付き基板の機能膜の表面は、二乗平均平方根粗さ（Ｒｍｓ）で０．０８ｎｍ以下の平滑性が求められている。
【０００５】
また、近年、ハードディスクドライブ（ＨＤＤ）においては、磁気記録媒体の記録容量が高密度化してきていることに伴い、磁気記録媒体に対する記録読取り用ヘッドの浮上量（フライングハイト）をより減少させたものとなっている。そのようなヘッドとして、ＤＦＨ（Ｄｙｎａｍｉｃ  Ｆｌｙｉｎｇ  Ｈｅｉｇｈｔ）機構を搭載したヘッドも普及している。ＤＦＨ機構は、磁気ヘッドに設けられた発熱素子の発熱によって磁気ヘッドが熱膨張し、磁気ヘッドが浮上面方向にわずかに突出するように動作させるものであり、これによりフライングハイトを一定に保つことができる。このようなＤＦＨ機構を搭載したヘッドは、フライングハイトが数ｎｍ程度であるため、磁気記録媒体を使用したときにヘッドクラッシュなどの不良が生じやすい。このような不良を減少するために、磁気記録媒体用基板の表面としては、平滑性が高く、実質的に突起のない低欠陥な表面が要求されている。
【０００６】
磁気記録媒体用基板としては、アルミなどの金属基板があるが、金属基板に比べて塑性変形しにくく、基板主表面を鏡面研磨したときに、高い表面平滑性が得られるケイ素を含んだガラス基板（基体）が好適に用いられている。
【０００７】
また、磁気記録媒体用基板においても、磁気特性、電気特性、光学特性、化学特性、及び機械特性等の特性制御が求められていて、ガラス基板等の基板（基体）上に機能膜を設けた機能膜付き基板が製造されている。例えば、磁力線の遮断機能を持った機能膜を基板上に形成することにより、磁気擾乱に強い記録媒体を製造することが可能となっている。
【０００８】
これまで、マスクブランク用基板や磁気記録媒体用基板上の機能膜の表面を、高平滑性で、低欠陥で、実質的に突起のない状態にするために、さまざまな加工方法が提案されているが、所望の特性を満たす主表面の表面状態を有する機能膜付き基板を実現することは困難であった。
【０００９】
近年、主表面について実質的に突起のない低欠陥で高平滑な状態が求められる基板の加工方法として、触媒基準エッチング（Ｃａｔａｌｙｓｔ  Ｒｅｆｅｒｒｅｄ  Ｅｔｃｈｉｎｇ：以下ＣＡＲＥとも言う）による加工方法が提案されている。触媒基準エッチング（ＣＡＲＥ）加工では、触媒物質から形成される加工基準面に吸着している処理流体中の分子から水酸基が活性種として生成し、この活性種によって加工基準面と接近又は接触する基板表面上の微細な凸部が加水分解反応し、当該微細な凸部が選択的に除去されると考えられる。特許文献１には、金属触媒を用いた触媒基準エッチングによる加工方法が記載されている。
【００１０】
特許文献１では、水の存在下で、触媒物質の加工基準面を、ガラスなどの固体酸化物からなる被加工物表面に接触又は接近させ、加工基準面と被加工物表面とを相対運動させて、加水分解による分解生成物を被加工物表面から除去し、被加工物表面を加工する固体酸化物の加工方法が記載されている（以降、当該固体酸化物の加工方法もＣＡＲＥ加工方法と称する）。触媒物質としては、金属元素を含み、当該金属元素の電子のｄ軌道がフェルミレベル近傍のものが用いられ、具体的な金属元素としては、例えば、白金（Ｐｔ）、金（Ａｕ）、銀（Ａｇ）、銅（Ｃｕ）、ニッケル（Ｎｉ）、クロム（Ｃｒ）、モリブデン（Ｍｏ）が挙げられている。触媒物質としては、バルクである必要はなく、安価で形状安定性のよい母材の表面に、金属、あるいは遷移金属をスパッタリング等によって形成した薄膜であってもよい旨記載されている。また、触媒物質を表面に成膜する母材としては、硬質の弾性材でも良く、例えば、フッ素系ゴムを用いることができる旨記載されている。
【先行技術文献】
【特許文献】
【００１１】
【特許文献１】国際公開第２０１３／０８４９３４号
【発明の概要】
【発明が解決しようとする課題】
【００１２】
機能膜には上述のようにその目的に応じて様々な機能が要求されているが、その材料としては金属酸化物や金属などが多用されている。これは、ＡｒＦエキシマレーザー露光用のマスクブランク基板（基体）やＥＵＶ（Ｅｘｔｒｅｍｅ  Ｕｌｔｒａ  Ｖｉｏｌｅｔ）露光用のマスクブランク基板（基体）には、主に、合成石英ガラスやＳｉＯ２−ＴｉＯ２ガラスなどのケイ素酸化物ガラスが用いられており、その材料の性質とは異なった機能を機能膜に付加するのに好適なためである。機能膜が金属酸化物である場合は当然として、機能膜が金属の場合もその表面は大気にさらされているため、表層部は酸化されて金属酸化物、すなわち金属と酸素を含む酸化物状態になっている。また、密着性など諸特性を向上するために積極的に表面を酸化処理することもある。
また、機能膜として、酸素とケイ素を含んだ酸化物が用いられることもある。この場合、前述のように広く用いられているマスクブランク基板（基体）の合成石英ガラスやＳｉＯ２−ＴｉＯ２ガラスなどのケイ素酸化物ガラスとは、ケイ素を含んだ酸化物という観点では同種のものとなるが、組成や分子の結合状態、あるいはガラスかアモルファスかなどの物質状態などの違いから、マスクブランク基板（基体）とは異なった機能を機能膜に付加することが可能になる。このように、少なくとも表層部が酸素を含んだ酸化物状態になっている機能膜が使用されることもある。
表面が酸化されて酸素を含む状態になっていると、触媒を処理流体存在下でこの表面に接近あるいは接触させると加水分解が起こる。このことによって触媒基準エッチングが進行して、凸部が削られた平滑な面が得られる。一方で、この平滑処理において異物欠陥源となる研磨砥粒を使用していないものの、欠陥が多かった。詳細な検討の結果、この欠陥は主に使用した触媒金属由来であることがわかった。
本発明は、前記欠陥の問題を解決し、少なくとも表層部が酸素を含む酸化物材料からなる機能膜付き基板に対して、３０ｎｍ級の欠陥の低欠陥化と、二乗平均平方根粗さ（Ｒｍｓ）で０．０８ｎｍ以下という高い平滑性を両立させる機能膜付き基板の製造方法、多層膜付き基板の製造方法、マスクブランクの製造方法、及び転写用マスクの製造方法を提供することを目的とする。
【課題を解決するための手段】
【００１３】
上記課題を解決するため、本発明は以下の構成を有する。
【００１４】
（構成１）
表層が酸素を含む酸化物材料からなる機能膜が基板上に形成された、機能膜付き基板を準備する工程と、
前記機能膜の表層と、表面に触媒が被着された触媒定盤の加工基準面との間に、処理流体を介在させ、そして、前記加工基準面と前記機能膜の表面とを接触又は接近させる工程と、
前記機能膜付き基板と前記触媒定盤の加工基準面とを相対運動させて前記機能膜の表層を触媒基準エッチングする工程と、
前記機能膜の表面に付着した触媒物質の材料からなる異物を、洗浄媒質を利用して前記機能膜の表面から除去する洗浄工程と、
を有する機能膜付き基板の製造方法において、
前記洗浄媒質による前記触媒を溶解又は除去する速度は、前記洗浄媒質による前記機能膜の表層を溶解又は除去する速度よりも速いこと、
を特徴とする機能膜付き基板の製造方法。
（構成２）
前記機能膜をエッチングする工程を有し、前記エッチングする工程において、前記機能膜のエッチング速度は、前記基板のエッチング速度よりも速いことを特徴とする構成１記載の機能膜付き基板の製造方法。
（構成３）
前記機能膜は、導電性の膜であることを特徴とする、構成１又は２記載の機能膜付き基板の製造方法。
（構成４）
前記基板は、ガラス材料からなることを特徴とする構成１及至３のいずれか一に記載の機能膜付き基板の製造方法。
（構成５）
前記機能膜はさらに金属を含有し、前記金属は、クロム、タンタル、モリブデン、ルテニウム、タングステン、ハフニウム、ニッケル、アルミニウム、チタンのうちの少なくとも一つを含むことを特徴とする構成１乃至４のいずれか一に記載の機能膜付き基板の製造方法。
（構成６）
前記触媒定盤の触媒は、前記金属以外の金属元素を含有するものであって、周期律表の第３族及至第１２族に属する元素のうちの少なくとも一つの金属又は該金属の合金を含む材料であることを特徴とする構成５記載の機能膜付き基板の製造方法。
（構成７）
前記洗浄媒質は、硫酸、塩酸、硝酸、硝酸第二セリウムアンモニウムと過塩素酸、水酸化ナトリウム、水酸化カリウム、又はアンモニア水と水素水を含む水溶液のうち少なくとも何れか一つを含む薬液からなることを特徴とする構成１乃至６のいずれか一に記載の機能膜付き基板の製造方法。
（構成８）
前記基板は、マスクブランク用基板であることを特徴とする構成１乃至７のいずれか一に記載の機能膜付き基板の製造方法。
（構成９）
構成１乃至７のいずれか一に記載の機能膜付き基板の製造方法によって製造された機能膜付き基板の前記機能膜上に、多層反射膜を形成することを特徴とする多層反射膜付き基板の製造方法。
（構成１０）
構成８に記載の機能膜付き基板の製造方法によって得られた基板の主表面上若しくは前記機能膜上、又は、構成９記載の多層反射膜付き基板の製造方法によって得られた多層反射膜付き基板の多層反射膜上に、転写パターン用薄膜を形成することを特徴とするマスクブランクの製造方法。
（構成１１）
構成１０に記載のマスクブランクの製造方法によって得られたマスクブランクの転写パターン用薄膜をパターニングして、転写パターンを形成することを特徴とする転写用マスクの製造方法。
【発明の効果】
【００１５】
本発明では、表層が酸素を含む酸化物材料からなる機能膜が基板（基体）上に形成された機能膜付き基板に対して、ＣＡＲＥ加工工程と、機能膜の表面に付着した触媒物質の材料からなる異物を、洗浄媒質を利用して前記機能膜の表面から除去する洗浄工程を行い、前記洗浄媒質による前記触媒を溶解又は除去する速度は、前記洗浄媒質による前記機能膜の表層を溶解又は除去する速度よりも速くする。ＣＡＲＥ加工により機能膜の平滑度は高くなり、かつ上記洗浄により機能膜表面の欠陥低減化を図ることが可能になる。このため、低欠陥で高平滑な表面を有する機能膜付き基板の製造方法を提供することが可能となる。
【００１６】
また、本発明に係る多層反射膜付き基板の製造方法によれば、上述した基板の製造方法により得られた基板を用いて多層反射膜付き基板を製造するので、所望の特性をもった多層反射膜付き基板を製造することができる。
【００１７】
また、本発明に係るマスクブランクの製造方法によれば、上述した基板の製造方法により得られた基板または上述した多層反射膜付き基板の製造方法によって得られた多層反射膜付き基板を用いてマスクブランクを製造するので、所望の特性をもったマスクブランクを製造することができる。
【００１８】
また、本発明に係る転写用マスクの製造方法によれば、上述したマスクブランクの製造方法により得られたマスクブランクを用いて転写用マスクを製造するので、所望の特性をもった転写用マスクを製造することができる。
【図面の簡単な説明】
【００１９】
【図１】機能膜付き基板の構造の概要を示す断面図である。
【図２】マスクブランク用基板に対して触媒基準エッチングによる加工処理を施す触媒基準エッチング加工装置の構成を示す部分断面図である。
【図３】マスクブランク用基板に対して触媒基準エッチングによる加工処理を施す触媒基準エッチング加工装置の構成を示す平面図である。
【発明を実施するための形態】
【００２０】
以下、本発明の実施の形態に係る機能膜付き基板の製造方法、この機能膜付き基板を用いた多層膜付き基板の製造方法、この機能膜付き基板または多層反射膜付き基板を用いたマスクブランクの製造方法、及びこのマスクブランクを用いた転写用マスクの製造方法を、適時図を参照しながら、詳細に説明する。尚、図中、同一又は相当する部分には同一の符号を付してその説明を簡略化ないし省略することがある。
【００２１】
実施の形態１．
実施の形態１では、機能膜付き基板の製造方法及び機能膜付き基板の加工装置について説明する。
本発明が対象とする機能膜付き基板は、基板の断面構造を表す図１（ａ）に示すように、基板本体部である基体１０１上に機能膜１０２が形成された基板Ｍ、あるいは図１（ｂ）に示すように、機能膜１０２の上面部に酸素を含む酸化物材料からなる表層部１０３が形成された基板Ｍである。ここで、前者の機能膜１０２は酸素を含む酸化物材料からなるが、後者の機能膜は、必ずしも酸素を含む酸化物材料である必要はない。重要なことは、機能膜の表層部が酸素を含む組成になっていることである。また、表層部１０３は、機能膜１０２の表面を酸化形成したものでも、機能膜１０２の上に酸素を含む酸化物からなる膜を被着形成したものでも良い。
【００２２】
ここでは、基体上に機能膜を形成した機能膜付き基板を準備する機能膜付き基板準備工程と、触媒物質の加工基準面をこの機能膜の表面に接触又は接近させ、加工基準面と主表面との間に処理流体を介在させた状態で、機能膜の表面を触媒基準エッチングにより加工する機能膜付き基板加工工程とにより、機能膜付き基板を製造する。
以下、各工程を詳細に説明する。
【００２３】
１．機能膜付き基板準備工程
機能膜付き基板の製造方法では、先ず、基体となる基板本体部を準備し、その後その基体上に機能膜を形成する。
【００２４】
準備する基体は、剛性があって塑性変形しにくく、且つ用途に応じて露光光透過性や低熱膨張係数を有する材料からなる基板である。材料としては、ケイ素酸化物やケイ素酸化物を含むガラスがその代表である。また、その基体の上面や下面に基体とは異なった材料が形成された基板であっても良い。
【００２５】
基体の材料としては、例えば、合成石英ガラス、ソーダライムガラス、ボロシリケートガラス、アルミノシリケートガラス、ＳｉＯ２−ＴｉＯ２系ガラス等のガラスや、ガラスセラミックスが挙げられる。また、上記ケイ素酸化物を含む材料以外からなる基体の材料としては、シリコン、カーボン、金属が挙げられる。
また、上述の材料には、本発明の効果を逸脱しない範囲で、窒素、炭素、水素、フッ素等の元素が含まれていてもよい。
準備する基体は、好ましくは、塑性変形しにくく、高平滑性の主表面が得られやすいガラス基板や、ガラス基板本体部の主表面である上面や下面に、シリコン酸化物（ＳｉＯｘ（ｘ＞０））からなる薄膜が形成された基板である。シリコン酸化物はこの分野で多用されている材料なので、扱いやすく、精度の高い加工がしやすい。また、硬度などの点でも優れている。
【００２６】
準備する基体は、マスクブランク用基板用途であっても、磁気記録媒体用基板用途であってもよい。マスクブランク用基板の用途は、反射型マスクブランク、バイナリーマスクブランク、位相シフトマスクブランク、ナノインプリント用マスクブランクのいずれの製造に使用するものであってもよい。バイナリーマスクブランクは、遮光膜の材料が、ＭｏＳｉ系、Ｔａ系、Ｃｒ系のいずれであってもよい。位相シフトマスクブランクは、ハーフトーン型位相シフトマスクブランク、レベンソン型位相シフトマスクブランク、クロムレス型位相シフトマスクブランクのいずれであってもよい。反射型マスクブランクに使用する基板材料は、低熱膨張性を有する材料である必要がある。このため、ＥＵＶ露光用の反射型マスクブランクに使用する基板本体部材料は、例えば、ＳｉＯ２−ＴｉＯ２系ガラスが好ましい。また、透過型マスクブランクに使用する基板本体部の材料は、使用する露光波長に対して透光性を有する材料である必要がある。このため、ＡｒＦエキシマレーザー露光用のバイナリーマスクブランク及び位相シフトマスクブランクに使用する基板本体部材料としては、例えば、合成石英ガラスが好ましい。また、磁気記録媒体用基板に使用する基板本体部の材料としては、耐衝撃性や強度・剛性を高めるために、研磨工程後に化学強化を行う必要がある。このため、磁気ディスク用基板に使用する基板本体部の材料は、例えば、ボロシリケートガラスやアルミノシリケートガラスなどの多成分系ガラスが好ましい。
【００２７】
準備する基体は、固定砥粒や遊離砥粒などを用いて主表面が研磨された基板であることが好ましい。例えば、所定の平滑性、平坦性を有するように、以下のような加工方法を用いて主表面として用いる上面や下面を研磨しておく。尚、下面を主表面として用いない場合であっても、必要に応じて、所定の平滑性、平坦性を有するように、以下のような加工方法を用いて下面も研磨しておく。ただし、以下の加工方法はすべて行う必要はなく、所定の平滑性、平坦性を有するように、適宜選択して行う。
【００２８】
表面粗さを低減するための加工方法として、例えば、酸化セリウムやコロイダルシリカなどの研磨砥粒を用いたポリッシングやラッピングがある。
平坦度を改善するための加工方法として、例えば、磁気粘弾性流体研磨（Ｍａｇｎｅｔ Ｒｈｅｏｌｏｇｉｃａｌ  Ｆｉｎｉｓｈｉｎｇ：ＭＲＦ）、局所化学機械研磨（Ｌｏｃａｌ  Ｃｈｅｍｉｃａｌ  Ｍｅｃｈａｎｉｃａｌ  Ｐｏｌｉｓｈｉｎｇ：ＬＣＭＰ）、ガスクラスターイオンビームエッチング（Ｇａｓ  Ｃｌｕｓｔｅｒ  Ｉｏｎ  Ｂｅａｍ  ｅｔｃｈｉｎｇ：ＧＣＩＢ）、局所プラズマエッチングを用いたドライケミカル平坦化法（Ｄｒｙ  Ｃｈｅｍｉｃａｌ  Ｐｌａｎａｒｉｚａｔｉｏｎ：ＤＣＰ）がある。
【００２９】
ＭＲＦは、磁性流体に研磨スラリーを混合させた磁性研磨スラリーを、被加工物に高速で接触させるとともに、接触部分の滞留時間をコントロールすることにより、局所的に研磨を行う局所加工方法である。
ＬＣＭＰは、小径研磨パッド及びコロイダルシリカなどの研磨砥粒を含有する研磨スラリーを用い、小径研磨パッドと被加工物との接触部分の滞留時間をコントロールすることにより、主に被加工物表面の凸部分を研磨加工する局所加工方法である。
ＧＣＩＢは、常温常圧で気体の反応性物質（ソースガス）を、真空装置内に断熱膨張させつつ噴出させてガスクラスタを生成し、これに電子線を照射してイオン化させることにより生成したガスクラスタイオンを、高電界で加速してガスクラスターイオンビームとし、これを被加工物に照射してエッチング加工する局所加工方法である。
【００３０】
ＤＣＰは、局所的にプラズマエッチングし、凸度に応じてプラズマエッチング量をコントロールすることにより、局所的にドライエッチングを行う局所加工方法である。
上述した平坦度を改善するための加工方法によって損なわれた表面粗さを改善するために、平坦度を極力維持しつつ、表面粗さを改善する加工方法として、例えば、フロートポリッシング、ＥＥＭ（Ｅｌａｓｔｉｃ  Ｅｍｉｓｓｉｏｎ  Ｍａｃｈｉｎｉｎｇ）、ハイドロプレーンポリッシングがある。
【００３１】
触媒基準エッチングによる加工時間を短くするため、準備する基体の主表面は、０．３ｎｍ以下、より好ましくは０．１５ｎｍ以下の二乗平均平方根粗さ（Ｒｍｓ）を有することが好ましい。
【００３２】
その後、機能膜１０２を基体１０１の上に形成する。前述のように、機能膜はその目的に応じて、電気特性、光学特性、化学特性、機械特性、及び磁気特性等の特性を制御するための膜である。もう少し詳しく言うと、電気特性制御としては、導電膜、絶縁膜、誘電体膜など、光学特性制御としては反射防止膜、位相制御膜、透過率調整膜、反射膜など、化学特性制御としてはエッチングストッパ膜や保護膜など、機械特性制御としては強度増強膜、保護膜、応力制御膜など、磁気特性制御としては磁性膜、磁力線遮断膜などがある。他に、結晶配向性制御膜、イオン拡散防止膜、密着力向上膜、欠陥低減膜なども対象である。例えば、導電膜を機能膜として用いると、マスクパターンエッチングの時の位置ずれや、転写露光時に発生するパターン静電破壊の防止に効果がある。また、転写露光光やＯｏＢ（Ｏｕｔ  ｏｆ  Ｂａｎｄ）光に対する反射防止膜を機能膜として用いると、転写露光の時の光学像コントラストが向上するという効果がある。ここで、ＯｏＢ光とは、転写露光に用いる波長とは異なる波長の光のことである。ＥＵＶリソグラフィなどで見られるように、光源としてプラズマ光源を用いると、遠紫外線、紫外線、可視光、あるいは赤外線など転写露光用の波長とは異なる波長帯域の光が発生する。紫外線や遠紫外線などはレジストを感光するが、転写露光用の光とは波長が異なるため、分解能や光学像が異なり、転写露光にＯｏＢ光が被ると光学像コントラストは低下する。逆に反射膜を機能膜として用いると、反射型マスクの反射率をより高めることが可能となる。ＥＵＶリソグラフィ用ブランクではＥＵＶ光の反射率は６４％程度であるが、少しでも反射率が高まると転写露光の効率を改善できるので、反射率の向上が嘱望されている。保護膜を機能膜として用いると、基体を効率よく再利用することが可能となる。この他、マスクパターン描画を行うときの位置基準マーク（フィデューシャルマーク）を機能膜に形成しておくと、マスクブランク基板内でのマスクパターン描画の位置を所望の位置に設定することも可能になる。これはマスクブランクやマスクブランク基板に欠陥、特に欠陥修正が困難な位相欠陥がある場合、その場所が吸収体パターンに覆われる位置に来るようにマスク描画パターン全体の配置をシフトさせるときの位置基準として活用される。このようにすると、欠陥は転写露光の時に転写せず、欠陥のあるマスクブランクやマスクブランク基板を活用することができて、マスクブランクやマスクブランク基板の歩留まりを実効的に改善することが可能になる。
【００３３】
各種機能膜としての具体的な材料を下記に列記する。導電膜としては、クロム、タンタル、ニッケル、金、銀、ルテニウム、モリブデンの金属や、これらの合金、又は、上記金属又は合金に炭素、水素、酸素、窒素、硼素等を含有させたクロム化合物、クロム合金化合物、タンタル化合物、タンタル合金加工物、酸化インジウム−錫、酸化亜鉛などが挙げられる。絶縁膜としては、ケイ素酸化物、ケイ素窒化物、ケイ素酸化窒化物、酸化チタン、酸化アルミニウム、酸化ハフニウムなどが挙げられる。誘電体膜としては、高屈折材料（酸化チタン、酸化タンタル等）と低屈折材料（酸化ケイ素、フッ化マグネシウム等）を交互に積層した積層膜などが挙げられる。反射防止膜としては、所定の波長を有する露光光に対して反射防止機能を有する材料であればよく、クロム、タンタル、ケイ素、金属シリサイドに酸素、窒素等を含有させた化合物材料が挙げられる。位相制御膜としては、所定の波長を有する露光光に対して位相シフト機能を有する材料であればよく、ケイ素、金属シリサイド、クロム、タンタル、ルテニウム、モリブデン等の金属に酸素、窒素等を含有させた化合物材料などが挙げられる。透過率調整膜としては、所定の波長を有する露光光に対して透過率を調整できる材料であればよく、クロム、タンタル、ケイ素、金属シリサイドに酸素、窒素等を含有させた化合物材料などが挙げられる。反射膜としては、所定の波長を有する露光光に対して反射率を調整できる材料であればよく、高屈折材料（ケイ素等）と低屈折材料（モリブデン等）を交互に積層した積層膜や、クロム、タンタル、アルミニウム、ケイ素、金属シリサイドなどが挙げられる。エッチングストッパ膜としては、機能膜上に形成される材料に対してエッチング選択性を有する材料であればよく、酸化錫、酸化インジウム、酸化インジウム−錫、酸化錫−アンチモン、酸化アルミニウム、酸化ハフニウムなどが挙げられる。保護膜としては、機械的及び／又は化学的耐久性を有する材料であればよく、クロム、タンタル、ルテニウム、ケイ素、金属シリサイドや、これらの合金、又は、上記金属又は合金に炭素、水素、酸素、窒素、硼素等を含有させた化合物材料などが挙げられる。応力制御膜としては、ケイ素、モリブデン、クロム、タンタル、金属シリサイド、これらに酸素、窒素、炭素、水素等を含有させた化合物材料などが挙げられる。磁性膜としては、コバルト、コバルト−白金合金、コバルト−クロム合金、コバルト−ニッケル合金、コバルト−白金−クロム合金、コバルト−ニッケル−クロム合金、コバルト−白金−クロム−ホウ素合金などが挙げられる。磁力線遮断膜としては、ルテニウム、クロムやこれらの合金などが挙げられ、結晶配向性制御膜としてはクロム、チタン、タンタル、ルテニウム、金、白金やこれらの合金、酸化マグネシウムなどが挙げられる。イオン拡散防止膜としては、酸化クロム、炭化酸化クロム、酸化窒化クロム、酸化窒化炭化クロム、酸化ジルコニウム、酸化チタン、酸化アルミニウムなどが挙げられる。密着力向上膜としては、機能膜の上又は下に形成される材料に応じて適宜選定され、クロム、タンタルやこれらの合金、又は、炭素、水素、酸素、窒素、硼素等を含有させたクロム化合物、クロム合金化合物、タンタル化合物、タンタル合金加工物などが挙げられる。欠陥低減膜としては、ケイ素、タンタル、タンタル−硼素合金や、さらに酸素、窒素等を含有させた化合物材料などが挙げられる。
【００３４】
保護膜を機能性膜として用いて、基体の再生、再利用を行う場合は、基体のダメージを防止するために、保護膜を除去するためのエッチングにおける保護膜のエッチングレートを基体のエッチングレートより速くしておく必要がある。例えば、保護膜にクロム（Ｃｒ）、基体に合成石英ガラス、あるいはＳｉＯ２−ＴｉＯ２系ガラスを用いた場合、硝酸第二セリウムアンモニウムと過塩素酸によるエッチングを行うと、保護膜のエッチングレートは７０００ｎｍ／ｈｏｕｒ、合成石英ガラス、ＳｉＯ２−ＴｉＯ２系ガラスのエッチングレートは無視できるものであり、保護膜のエッチングレートの方が基体のエッチングレートより速くなって、基体のダメージが少なく、基体の再生、再利用を行うことが可能になる。
【００３５】
機能膜は、単層膜でも複層からなる複層膜でもよい。また、複数の機能を与えるために、複数の種類の機能膜を基板上に積層、すなわち基体上に形成した機能膜上に別の種類の機能膜を積層してもよい。本発明で重要なことは、少なくとも最上層の機能膜の表層は酸化物材料（たとえば、金属と酸素を含む材料）であることで、このことが加工後に平滑な表面となるためのポイントとなっている。この膜には他に、例えば、シリコン（Ｓｉ）、窒素（Ｎ）、炭素（Ｃ）、フッ素（Ｆ）などが含まれていても良い。また、機能膜が形成された主平面と反対側の基体主平面に機能膜を含む膜が形成されていても良い。例えば、金属と酸素とを含む材料からなる機能膜の成膜法としては、機能膜材料のスパッタリングや蒸着などがある。あるいは、蒸着法、スパッタリング法、電気めっき法などによって金属を含む材料を基体上に成膜後、大気中などの酸素の存在下でアニールなどを行ってその膜の表面を酸化して、機能膜の表層部が金属と酸素を含む膜としてもよい。または、酸素イオンを加速機で浅く注入して表層部が金属と酸素を含む膜としてもよい。金属としては、クロム（Ｃｒ）、タンタル（Ｔａ）、モリブデン（Ｍｏ）、ルテニウム（Ｒｕ）、タングステン（Ｗ）、ハフニウム（Ｈｆ）、ニッケル（Ｎｉ）、アルミニウム（Ａｌ）、チタン（Ｔｉ）が、これらの金属の複合を含めて、加工性、欠陥低減、及び取り扱いの容易性の観点から好適である。
【００３６】
２．基板加工工程
次に、触媒物質の加工基準面を機能膜表層部の主表面に接触又は接近させ、加工基準面と主表面との間に処理流体を介在させた状態で、機能膜表層部の主表面を触媒基準エッチング（ＣＡＲＥ）により加工する。
機能膜付き基板の上面及び下面の両面を主表面として用いる場合には、機能膜表層部である上面のＣＡＲＥ加工後に基板下面のＣＡＲＥ加工を行ってもよいし、下面のＣＡＲＥ加工後に上面のＣＡＲＥ加工を行ってもよいし、上面及び下面の両面のＣＡＲＥ加工を同時に行ってもよい。ここで、下面のＣＡＲＥ加工を行う場合には、下面部の材料に酸素が含まれていて、触媒により加水分解反応が引き起こされる必要がある。尚、下面を主表面として用いない場合であっても、必要に応じて、下面も触媒基準エッチングにより加工する。主表面として用いない下面にもＣＡＲＥ加工を行う場合には、主表面として用いる上面には欠陥品質の点で高い品質が要求されるため、下面の加工を行った後に、主表面として用いる上面の加工を行う方が好ましい。
【００３７】
この場合、先ず、触媒物質からなる加工基準面を、機能膜表層部の主表面に対向するように配置する。そして、加工基準面と機能膜表層部の主表面との間に処理流体を供給し、加工基準面と前記主表面との間に処理流体を介在させた状態で、加工基準面を、前記主表面に接触又は接近させ、基板に所定の荷重（加工圧力）を加えながら、加工基準面と前記主表面とを相対運動させる。加工基準面と機能膜表層部の主表面との間に処理流体を介在させた状態で、加工基準面と前記主表面とを相対運動させると、加工基準面上に吸着している処理流体中の分子から生成した活性種と機能膜表層部の主表面が反応して、主表面が加工される。ここで、この反応は、機能膜の表層部が酸化物材料、例えば金属と酸素を含む材料の場合、加水分解反応である。活性種は加工基準面上にのみ生成し、加工基準面付近から離れると失活することから、加工基準面が接触又は接近する主表面以外ではほとんど活性種との反応が起こらない。このようにして、機能膜表層部の主表面に対して触媒基準エッチングによる加工を施す。触媒基準エッチングによる加工では、研磨剤を用いないため、機能膜に対するダメージが極めて少なく、新たな欠陥の生成を防止することができる。
【００３８】
加工基準面と機能膜表層部の主表面との相対運動は、加工基準面と主表面とが相対的に移動する運動であれば、特に制限されない。基板を固定し加工基準面を移動する場合、加工基準面を固定し基板を移動する場合、加工基準面と基板の両方を移動する場合のいずれであってもよい。加工基準面が移動する場合、その運動は、機能膜付き基板の主表面、すなわち機能膜表層部の主表面に垂直な方向の軸を中心として回転する場合や、前記主表面と平行な方向に往復運動する場合などである。同様に、基板が移動する場合、その運動は、基板の主表面（機能膜表層部の主表面）に垂直な方向の軸を中心として回転する場合や、基板の主表面と平行な方向に往復運動する場合などである。
基板に加える荷重（加工圧力）は、例えば、５〜３５０ｈＰａである。
触媒基準エッチングによる加工における加工取り代は、例えば、５ｎｍ〜１００ｎｍである。機能膜表層部の主表面に当該主表面から突出する突起が存在する場合、加工取り代は、突起の高さより大きい値にすることが好ましい。加工取り代を突起の高さより大きい値にすることにより、ＣＡＲＥ加工により突起を除去することができる。
【００３９】
加工基準面を形成する触媒物質としては、処理流体に対して、酸化物材料からなる機能膜表層部の表面を加水分解する活性種を生む材料であればよく、金属元素、好ましくは遷移金属元素を含む材料が好ましい。例えば、周期率表の３族から１２族に属する元素のうちの少なくとも一つの金属やそれらを含む合金が、好ましくは、用いられる。具体的には、スカンジウム（Ｓｃ）、イットリウム（Ｙ）、白金（Ｐｔ）、チタン（Ｔｉ）、ジルコニウム（Ｚｒ）、ハフニウム（Ｈｆ）、バナジウム（Ｖ）、ニオブ（Ｎｂ）、タンタル（Ｔａ）、クロム（Ｃｒ）、モリブデン（Ｍｏ）、マンガン（Ｍｎ）、タングステン（Ｗ）、鉄（Ｆｅ）、ルテニウム（Ｒｕ）、銅（Ｃｕ）、コバルト（Ｃｏ）、ニッケル（Ｎｉ）、銀（Ａｇ）、オスミウム（Ｏｓ）、亜鉛（Ｚｎ）、レニウム（Ｒｅ）、及びカドミウム（Ｃｄ）のうちの少なくとも一つの金属やそれらを含む合金、並びにこの合金に酸素（Ｏ）、窒素（Ｎ）、及び炭素（Ｃ）のうちの少なくとも一つの成分が含まれた合金化合物が挙げられる。上述した合金化合物として、例えば、上述した合金の酸化物、窒化物、炭化物、酸化窒化物、酸化炭化物、窒化炭化物、及び酸化窒化炭化物が挙げられる。このような合金や合金化合物を用いると、加工基準面の機械的耐久性や化学的安定性を向上させることができる。そして、これらの触媒物質は、フッ素系ゴムなどからなるパッドの上に形成される。なお、使用する触媒の金属は、機能膜表層部を構成する金属とは別の金属とすることが、後述の洗浄の観点から好ましい。
【００４０】
加工基準面の面積は、機能膜主表面の面積よりも小さく、例えば、１００ｍｍ２〜１００００ｍｍ２である。加工基準面を小型化することにより、基板加工装置を小型化できる他、高精度の加工を確実に行うことができる。
また、加工基準面の面積は、機能膜主表面の面積より大きくても構わない。機能膜全面を加工できるので加工時間が短縮でき、また、加工基準面のエッジによる傷等の欠陥の発生を抑えることができる。
【００４１】
処理流体は、表面が酸化物材料、例えば金属と酸素を含む材料で構成される機能膜に対して常態では溶解性を示さないもので、加水分解を誘起するものであれば、特に制限されない。このような処理流体を使用することにより、機能膜が処理流体によって溶解せず、不必要な機能膜の変形を防止することができる。例えば、純水、オゾン水、炭酸水、水素水を使用することができる。また、基板表面が、常態ではハロゲンを含む分子が溶けた溶液によって溶解しない場合には、ハロゲンを含む分子が溶けた溶液を使用することもできる。ここで、特に純水は、コスト、加工特性、及び洗浄時の扱い易さなどの観点から処理流体として好適である。
【００４２】
次に、ＣＡＲＥ加工用の基板製造装置（基板加工装置）について述べる。図２及び図３は機能膜表層部の主表面に対して触媒基準エッチングによる加工を施す基板加工装置の一例を示す。図２は基板加工装置の部分断面図であり、図３は基板加工装置の平面図である。尚、これ以降、図２及び図３に示す基板加工装置を用いて、機能膜付き基板Ｍの主表面として用いる上面Ｍ１をＣＡＲＥ加工する場合について説明するが、基板Ｍの下面Ｍ２も主表面として用いる場合には、上面Ｍ１と下面Ｍ２を入れ替えて、下面Ｍ２もＣＡＲＥ加工する。尚、機能膜付き基板Ｍの主表面Ｍ１は、図１に示されているように、機能膜表層部の主平面のことである。また、下面Ｍ２を主表面として用いない場合であっても、必要に応じて、下面Ｍ２もＣＡＲＥ加工する。その場合には、下面Ｍ２のＣＡＲＥ加工後に上面Ｍ１のＣＡＲＥ加工を行う。
【００４３】
基板加工装置１は、基板Ｍを支持する基板支持手段２と、触媒物質の加工基準面３３を有する基板表面創製手段３と、加工基準面３３と主表面との間に処理流体を供給する処理流体供給手段４と、加工基準面３３と主表面との間に処理流体が介在する状態で、加工基準面３３を主表面に接触又は接近させる駆動手段５とを備えている。
【００４４】
基板支持手段２は、円筒形のチャンバー６内に配置される。チャンバー６は、後述する相対運動手段７の軸部７１をチャンバー６内に配置するために、チャンバー６の底部６３の中央に形成された開口部６１と、処理流体供給手段４から供給された処理流体を排出するために、チャンバー６の底部６３の、開口部６１より外周寄りに形成された排出口６２とを備えている。図２では、排出口６２から処理流体が排出される様子が矢印で示されている。
【００４５】
基板支持手段２は、基板Ｍを支える支持部２１と、支持部２１を固定する平面部２２とを備えている。支持部２１は、基板加工装置１を上から見たとき、矩形状であり、基板Ｍの下面Ｍ２周縁の四辺を支える収容部２１ａを備えている。平面部２２は、基板加工装置１を上から見たとき、円形状である。
【００４６】
基板表面創製手段３は、触媒定盤３１を備えている。触媒定盤３１は、後述する相対運動手段７の触媒定盤取付部７２に取り付けられている。触媒定盤３１は、定盤本体３２と、定盤本体を覆うように定盤本体の表面全面に形成される基材とその表面に触媒が被着された加工基準面３３とを備えている。したがって、加工基準面３３上の触媒物質は、基板Ｍと対向する。
【００４７】
触媒定盤の全体形状は、特に制限されない。例えば、円盤、球、円柱、円錐、角錐の外形のものを使用することができる。加工基準面が形成される触媒定盤の部分の表面形状も、特に制限されない。例えば、平面、半球、丸みを帯びた形状のものを使用することができる。
【００４８】
処理流体供給手段４は、チャンバー６の外側から支持部２１に載置される基板Ｍの主表面、すなわち機能膜表層部の主表面に向かって延在する供給管４１と、この供給管４１の下端部先端に設けられ、支持部２１に載置される基板Ｍの主表面に向けて処理流体を噴射する噴射ノズル４２とを備えている。供給管４１は、例えば、チャンバー６の外側に設けられた処理流体貯留タンク（図示せず）、及び加圧ポンプ（図示せず）に接続されている。
【００４９】
駆動手段５は、後述する相対運動手段７の触媒定盤取付部７２の上端に接続され、チャンバー６の周囲まで、支持部２１に載置される基板Ｍの主表面（機能膜表層部の主表面）と平行な方向に延びるアーム部５１と、アーム部５１のチャンバー６の周囲まで延びた端部を支え、支持部２１に載置される基板Ｍの主表面と垂直な方向に延びる軸部５２と、軸部５２の下端を支持する土台部５３と、チャンバー６の周囲に配置され、土台部５３の移動経路を定めるガイド５４とを備えている。アーム部５１は、その長手方向に移動することができる（図２，３中の両矢印Ｃを参照）。軸部５２は、その長手方向に移動することにより、アーム部５１を上下動させることができる（図２中の両矢印Ｄを参照）。土台部５３は、支持部２１に載置された基板Ｍの主表面と垂直な方向の軸を回転中心として所定の角度だけ回転することにより、アーム部５１を旋回させることができる（図２，３中の両矢印Ｅを参照）。ガイド５４は、支持部２１に載置される基板Ｍの隣り合う二辺と平行な方向（第１の方向と第２の方向）に配置され、土台部５３のＬ字形の移動経路を形成する。土台部５３は、第１の方向のガイド５４に沿って移動することにより、アーム部５１を第１の方向に移動させ（図３中の両矢印Ｆを参照）、第２の方向のガイド５４に沿って移動することにより、アーム部５１を第２の方向に移動させることができる（図３中の両矢印Ｇを参照）。このようなアーム部５１の移動により、支持部２１に載置された基板Ｍの主表面、すなわち機能膜表層部の主表面の所定の位置に触媒定盤３１を配置することができる。
【００５０】
基板加工装置１は、加工基準面３３と基板Ｍの主表面とを相対運動させる相対運動手段７を備えている。相対運動手段７は、平面部２２を支え、開口部６１を通ってチャンバー６の外部まで延在する軸部７１と、軸部７１を回転させる回転駆動手段（図示せず）とを備えている。軸部７１は、支持部２１に載置される基板Ｍの主表面と垂直な方向に延在し、回転駆動手段（図示せず）により、支持部２１に載置される基板Ｍの主表面と垂直な方向の軸を回転中心として回転することができる（図２中の矢印Ａを参照）。軸部７１の回転中心の延長方向に、平面部２２の中心と支持部２１に載置される基板Ｍの中心とが位置する。軸部７１が回転することにより、軸部７１に支えられている平面部２２がその中心を回転中心として回転し、さらに、平面部２２に固定されている支持部２１に載置される基板Ｍがその中心を回転中心として回転する。また、相対運動手段７は、触媒定盤３１が取り付けられる触媒定盤取付部７２と、駆動手段５のアーム部５１に設けられた回転駆動手段（図示せず）とを備えている。触媒定盤取付部７２は、回転駆動手段（図示せず）により、支持部２１に載置される基板Ｍの主表面と垂直な方向の軸を回転中心として回転することができる（図２，３中の矢印Ｂを参照）。
【００５１】
基板加工装置１は、基板Ｍに加える荷重（加工圧力）を制御する荷重制御手段８を備えている。荷重制御手段８は、触媒定盤取付部７２内に設けられ、触媒定盤３に荷重を加えるエアシリンダ８１と、エアシリンダ８１により触媒定盤３１に加えられる荷重を測定し、所定の荷重を超えないようにエアバルブをオン・オフして、エアシリンダ８１によって触媒定盤３１に加えられる荷重を制御するロードセル８２とを備えている。触媒基準エッチングによる加工を行うとき、荷重制御手段８により、基板Ｍに加える荷重（加工圧力）を制御する。
【００５２】
加工取り代を設定どおりに確保するための制御方法としては、例えば、予め別に用意した基板Ｍに対して、種々の局所加工条件（加工圧力、回転数（触媒定盤、基板）、処理流体の流量）、加工時間と加工取り代との関係を求めておき、所望の加工取り代となる加工条件と加工時間を決定し、当該加工時間を管理することで、加工取り代を制御することができる。これに限定されるものではなく、加工取り代を設定どおりに確保できる方法であれば、種々の方法を選択してもよい。
【００５３】
図２及び図３に示す基板加工装置を用いて、触媒基準エッチングによる加工を行う場合、先ず、基板Ｍを、主表面として用いる上面Ｍ１を上側に向けて支持部２１に載置して固定する。
その後、アーム部５１の長手方向移動（両矢印Ｃ）、アーム部５１の旋回移動（両矢印Ｅ）、アーム部５１の第１方向移動（両矢印Ｆ）、アーム部５１の第２方向移動（両矢印Ｇ）により、基板表面創製手段３の加工基準面３３を、基板Ｍの上面Ｍ１に対向するように配置する。
【００５４】
その後、軸部７１及び触媒定盤取付部７２を所定の回転速度で回転させることによって、加工基準面３３及び上面Ｍ１を所定の回転速度で回転させながら、処理流体供給ノズル４２から上面Ｍ１上に処理流体を供給し、上面Ｍ１と加工基準面３３との間に処理流体を介在させる。その状態で、加工基準面３３を、アーム部５１の上下移動（両矢印Ｄ）により、基板Ｍの上面Ｍ１に接触又は接近させる。その際、荷重制御手段８により、基板Ｍに加えられる荷重が所定の値に制御される。
その後、所定の加工取り代になった時点で、処理流体の供給並びに触媒定盤取付部７２の回転を止める。そして、アーム部５１の上下移動（両矢印Ｄ）により、加工基準面３３を、上面Ｍ１から所定の距離だけ離す。一定時間、処理流体を供給し続けながら軸部７１回転を行って処理流体による第１次の洗浄を行った後、洗浄流体の供給を止めて軸部７１回転によるスピン乾燥を行う。その後、基板Ｍを取り出す。
【００５５】
その後、洗浄装置に基板Ｍを載置し、洗浄液による第２次の洗浄を行った後、リンスおよび乾燥を行う。このような基板準備工程、基板加工工程、及び基板洗浄工程により、機能膜が付いた基板Ｍが製造される。
【００５６】
ここで、ＣＡＲＥ加工を行うと、被加工面である機能膜の主表面に使用した触媒が異物として残り欠陥の源になることが詳細な検討の結果わかった。そこで、処理流体による第１次の洗浄に加えて、残留触媒を除去する第２次の洗浄を行う。ここで、触媒の主成分は金属であり、また機能膜表層部材に金属が含まれる場合においても、機能膜表層部にダメージを与えずに残留触媒を除去する必要がある。機能膜表層部にダメージがあると、表面荒れとなって、ＣＡＲＥ加工により向上させた主表面の平滑性が低下する。このため、洗浄媒質による触媒に対する溶解又は除去する速度（レート）を、洗浄媒質による機能膜表層部を溶解又は除去する速度（レート）より速くしておく。この点が本発明のポイントの１つである。洗浄媒質による機能膜表層部の洗浄は、湿式（ウェット）洗浄、乾式（ドライ）洗浄どちらでも構わない。湿式洗浄と乾式洗浄の両方を行っても構わない。湿式洗浄のための洗浄媒質である洗浄液としては、硫酸、塩酸、硝酸、硝酸セリウムアンモニウムと過塩素酸、水酸化ナトリウム、水酸化カリウム、又はアンモニア水と水素水を含む水溶液の少なくとも何れか一つを含む薬液が、この分野で汎用に用いられている薬液であることもあって、好ましい。また、乾式洗浄のための洗浄媒質であるガスとしては、塩素系ガス、フッ素系ガスを使用することができる。
【００５７】
機能膜表層部の材料と触媒材料及び洗浄液の組み合わせとしては、例えば、次のものが好適である。
（ａ）機能膜表層材料がＴａＢＯやＴａＯ、触媒材料がＣｒの場合、洗浄媒質（洗浄液）は硝酸セリウムアンモニウムと過塩素酸を含む水溶液、又は洗浄媒質（ガス）としては、塩素と酸素を含む混合ガス
（ｂ）機能膜表層材料がＣｒＣＯやＣｒＯ、触媒材料がＦｅの場合、洗浄物質（洗浄液）はフッ酸、塩酸、ＳＣ１（Ｓｔａｎｄａｒｄ  Ｃｌｅａｎ  １：アンモニア過酸化水素水）
（ｃ）機能膜表層材料がＲｕＯ、触媒材料がＣｒの場合、洗浄媒質（洗浄液）はＳＰＭ（Ｓｕｌｆｕｒｉｃ  ａｃｉｄ  Ｐｅｒｏｘｉｄｅ  Ｍｉｘｔｕｒｅ：硫酸過酸化水素水）、ＳＣ１
（ｄ）機能膜表層材料がＭｏＳｉＯ、触媒材料がＣｒの場合、洗浄媒質（洗浄）液は硝酸セリウムアンモニウムと過塩素酸を含む水溶液、又は洗浄媒質（ガス）としては、塩素と酸素を含む混合ガス
【００５８】
尚、この実施の形態では、基板Ｍの主表面（機能膜表層部の主表面）上に、基板表面創製手段３の加工基準面３３を押し当てるタイプの基板加工装置について本発明を適用したが、基板表面創製手段の加工基準面上に、基板の主表面を押し当てるタイプの基板加工装置にも本発明を適用できる。
また、この実施の形態では、基板の片面を加工するタイプの基板加工装置について本発明を適用したが、基板の両面を同時に加工するタイプの基板加工装置にも本発明を適用できる。この場合、基板支持手段として、基板の側面を保持する部材であるキャリアを使用する。
また、この実施の形態では、チャンバーの外側から基板Ｍの主表面に向かって処理流体を供給する場合を示したが、基板表面創製手段に処理流体供給手段を設け、処理流体供給手段から処理流体を供給する場合や、基板支持手段に処理流体供給手段を設け、基板支持手段から処理流体を供給する場合にも本発明を適用できる。また、チャンバーに処理流体を貯め、処理流体中に基板表面創製手段と基板支持手段とを入れた状態で触媒基準エッチングによる加工を行う場合にも本発明を適用できる。
【００５９】
また、この実施の形態では、加工基準面３３と主表面の両方を回転させることにより加工基準面３３と主表面とを相対運動させるタイプの基板加工装置について本発明を適用したが、それ以外の方法により、加工基準面３３と主表面とを相対運動させるタイプの基板加工装置にも本発明を適用できる。
また、この実施の形態では、基板を一枚ごとに加工する枚様式の基板加工装置について本発明を適用したが、複数枚の基板を同時に加工するバッチ式の基板加工装置にも本発明を適用できる。また、ここでは基板の主表面全面に亘って加工する場合を示したが、必要に応じて、予め定めた局部のみを加工する局部加工のみを行っても良く、これらの加工を併用してもよい。
また、ガラス基体の主表面をＣＡＲＥ加工し、その上に機能膜を形成し、再度機能膜表層部の主表面をＣＡＲＥ加工してもよい。
【００６０】
実施の形態２．
実施の形態２では、多層反射膜付き基板の製造方法を説明する。
【００６１】
この実施の形態２では、実施の形態１の基板の製造方法で説明した方法により製造した機能膜付き基板Ｍの主表面（機能膜の主表面）上に、高屈折率層と低屈折率層とを交互に積層した多層反射膜を形成し、多層反射膜付き基板を製造するか、さらに、この多層反射膜上に保護膜を形成して、多層反射膜付き基板を製造する。
【００６２】
この実施の形態２による多層反射膜付き基板の製造方法によれば、実施の形態１の機能膜付き基板の製造方法により得られた基板Ｍを用いて多層反射膜付き基板を製造するので、基板要因による特性の悪化を防止することができ、所望の特性をもった多層反射膜付き基板を製造することができる。すなわち、多層膜面の欠陥が少なく、且つその表面平滑度の高い多層反射膜付き基板を製造することができる。
【００６３】
ＥＵＶリソグラフィ用多層膜付き基板の場合は、基板表面のピットやバンプによる凹凸及び多層膜中の欠陥による位相欠陥に留意する必要がある。この位相欠陥の検査感度は、基板段階より多層膜成膜後の段階で検査した方が検査感度は高い。この際、基板表面に表面荒れがあって表面平滑度が低いと、多層膜成膜後の検査であっても、位相欠陥検査の時のバックグラウンドノイズとなって検査感度が低下してしまう。本発明の実施形態によれば、基板表面（機能膜表面）に加え、多層膜表面を含めて必要にして十分な表面平滑度が得られるため、十分な位相欠陥検査感度となり、位相欠陥管理品質の高い多層反射膜付き基板を製造することが可能となる。
【００６４】
実施の形態３．
実施の形態３では、マスクブランクの製造方法を説明する。
【００６５】
この実施の形態３では、実施の形態１の基板の製造方法で説明した方法により製造した機能膜付き基板Ｍの主表面上、すなわち機能膜表層部主表面上に、転写パターン用薄膜としての遮光膜を形成してバイナリーマスクブランクを製造し、又は転写パターン用薄膜としての光半透過膜を形成してハーフトーン型位相シフトマスクブランクを製造し、又は転写パターン用薄膜として光半透過膜、遮光膜を順次形成してハーフトーン型位相シフトマスクブランクを製造する。
【００６６】
また、この実施の形態３では、実施の形態２の多層反射膜付き基板の製造方法で説明した方法により製造した多層反射膜付き基板の保護膜上に転写パターン用薄膜としての吸収体膜を形成し、又は多層反射膜付き基板の多層反射膜上に保護膜及び転写パターン用薄膜としての吸収体膜を形成し、さらに多層反射膜を形成していない裏面に裏面導電膜を形成して、反射型マスクブランクを製造する。
【００６７】
この実施の形態３によれば、実施の形態１の機能膜付き基板の製造方法により得られた基板Ｍ又は実施の形態２の多層反射膜付き基板の製造方法によって得られた多層反射膜付き基板を用いてマスクブランクを製造するので、基板要因による特性の悪化を防止することができ、所望の特性をもったマスクブランクを製造することができる。
【００６８】
実施の形態４．
実施の形態４では、転写用マスクの製造方法を説明する。
【００６９】
この実施の形態４では、実施の形態３のマスクブランクの製造方法で説明した方法により製造したバイナリーマスクブランク、位相シフトマスクブランク、又は反射型マスクブランクの転写パターン用薄膜上に、露光・現像処理を行ってレジストパターンを形成する。このレジストパターンをマスクにして転写パターン用薄膜をエッチング処理して、転写パターンを形成して転写用マスクを製造する。
【００７０】
この実施の形態４によれば、実施の形態３のマスクブランクの製造方法により得られたマスクブランクを用いて転写用マスクを製造するので、基板要因による特性の悪化を防止することができ、所望の特性をもったマスクブランクを製造することができる。
【実施例】
【００７１】
以下、実施例に基づいて本発明をより具体的に説明する。
【００７２】
実施例１．
Ａ．機能膜付きガラス基板の製造
１．基板準備工程
主表面及び裏面が研磨された６０２５サイズ（１５２ｍｍ×１５２ｍｍ×６．３５ｍｍ）のＳｉＯ２−ＴｉＯ２ガラス基板である低熱膨張ガラス基板を準備した。尚、ＳｉＯ２−ＴｉＯ２ガラス基板は、以下の粗研磨加工工程、精密研磨加工工程、超精密研磨加工工程、局所加工工程、及びタッチ研磨工程を経て得られたものであり、機能膜付きガラス基板の基体となるものである。
【００７３】
（１）粗研磨加工工程
端面面取加工及び研削加工を終えたガラス基板を両面研磨装置に１０枚セットし、以下の研磨条件で粗研磨を行った。１０枚セットを２回行い合計２０枚のガラス基板の粗研磨を行った。尚、加工荷重、研磨時間は適宜調整して行った。
研磨スラリー：酸化セリウム（平均粒径２〜３μｍ）を含有する水溶液
研磨パッド：硬質ポリシャ（ウレタンパッド）
粗研磨後、ガラス基板に付着した研磨砥粒を除去するため、ガラス基板を洗浄槽に浸漬し、超音波を印加して洗浄を行った。
【００７４】
（２）精密研磨加工工程
粗研磨を終えたガラス基板を両面研磨装置に１０枚セットし、以下の研磨条件で精密研磨を行った。１０枚セットを２回行い合計２０枚のガラス基板の精密研磨を行った。尚、加工荷重、研磨時間は適宜調整して行った。
研磨スラリー：酸化セリウム（平均粒径１μｍ）を含有する水溶液
研磨パッド：軟質ポリシャ（スウェードタイプ）
精密研磨後、ガラス基板に付着した研磨砥粒を除去するため、ガラス基板を洗浄槽に浸漬し、超音波を印加して洗浄を行った。
【００７５】
（３）超精密研磨加工工程
精密研磨を終えたガラス基板を再び両面研磨装置に１０枚セットし、以下の研磨条件で超精密研磨を行った。１０枚セットを２回行い合計２０枚のガラス基板の超精密研磨を行った。尚、加工荷重、研磨時間は適宜調整して行った。
研磨スラリー：コロイダルシリカを含有するアルカリ性水溶液（ｐＨ１０．２）
（コロイダルシリカ含有量５０ｗｔ％）
研磨パッド：超軟質ポリシャ（スウェードタイプ）
超精密研磨後、ガラス基板を水酸化ナトリウムのアルカリ洗浄液が入った洗浄槽に浸漬し、超音波を印加して洗浄を行った。
【００７６】
（４）局所加工工程
粗研磨加工工程、精密研磨加工工程、超精密研磨加工工程後のガラス基板の主表面及び裏面の平坦度を、平坦度測定装置（トロペル社製  ＵｌｔｒａＦｌａｔ２００）を用いて測定した。平坦度測定は、ガラス基板の周縁領域を除外した１４８ｍｍ×１４８ｍｍの領域に対して、１０２４×１０２４の地点で行った。ガラス基板の主表面及び裏面の平坦度の測定結果を、測定点ごとに仮想絶対平面に対する高さの情報（凹凸形状情報）としてコンピュータに保存した。仮想絶対平面は、仮想絶対平面から基板表面までの距離を、平坦度測定領域全体に対して二乗平均したときに最小の値となる面である。
その後、取得された凹凸形状情報とガラス基板に要求される主表面及び裏面の平坦度の基準値とを比較し、その差分を、ガラス基板の主表面及び裏面の所定領域ごとにコンピュータで算出した。この差分が、局所的な表面加工における各所定領域の必要除去量（加工取り代）となる。
【００７７】
その後、ガラス基板の主表面及び裏面の所定領域ごとに、必要除去量に応じた局所的な表面加工の加工条件を設定した。設定方法は以下の通りである。事前にダミー基板を用いて、実際の加工と同じようにダミー基板を、一定時間基板移動させずにある地点（スポット）で加工し、その形状を平坦度測定装置（トロペル社製  ＵｌｔｒａＦｌａｔ２００）にて測定し、単位時間当たりにおけるスポットでの加工体積を算出した。そして、単位時間当たりにおけるスポットでの加工体積と上述したように算出した各所定領域の必要除去量に従い、ガラス基板をラスタ走査する際の走査スピードを決定した。
その後、ガラス基板の主表面及び裏面を、基板仕上げ装置を用いて、磁気粘弾性流体研磨（Ｍａｇｎｅｔ Ｒｈｅｏｌｏｇｉｃａｌ Ｆｉｎｉｓｈｉｎｇ：ＭＲＦ）により、所定領域ごとに設定した加工条件に従い、局所的に表面加工した。尚、このとき、酸化セリウムの研磨粒子を含有する磁性研磨スラリーを使用した。
【００７８】
その後、ガラス基板を、濃度約１０％の塩酸水溶液（温度約２５℃）が入った洗浄槽に約１０分間浸漬させ、続いて、純水によるリンス、イソプロピルアルコール（ＩＰＡ）による乾燥を行った。
【００７９】
（５）タッチ研磨工程
局所加工工程によって荒れたガラス基板の主表面及び裏面の平滑性を高めるために、研磨スラリーを用いて行う低荷重の機械的研磨により微小量だけガラス基板の主表面及び裏面を研磨した。この研磨は、基板の大きさよりも大きい研磨パッドが張り付けられた上下の研磨定盤の間にキャリアで保持されたガラス基板をセットし、コロイダルシリカ砥粒（平均粒子径５０ｎｍ）を含有する研磨スラリーを供給しながら、ガラス基板を、上下の研磨定盤内で自転しながら公転することによって行った。
その後、ガラス基板を、水酸化ナトリウムのアルカリ洗浄液に浸漬し、超音波を印加して洗浄を行った。
タッチ研磨工程終了後のガラス基板の主表面の表面粗さを、基板の中心の１μｍ×１μｍの領域に対して、原子間力顕微鏡（ＡＦＭ）を用いて測定した。その結果、主表面の表面粗さは、二乗平均平方根粗さ（Ｒｍｓ）で０．１４ｎｍであった。
【００８０】
（６）機能膜形成工程
基体であるタッチ研磨工程終了後のガラス基板の主表面上に、ホウ化タンタル（ＴａＢ）ターゲットを使用し、アルゴン（Ａｒ）ガスと酸素（Ｏ２）ガスとの混合ガス雰囲気中で反応性スパッタリングを行い、タンタルホウ素酸化物（ＴａＢＯ）からなる膜厚１４ｎｍの機能膜を形成した。タンタルホウ素酸化物（ＴａＢＯ）には導電性があり、導電膜としてチャージアップ防止、静電破壊防止などの効果がある。
【００８１】
２．基板加工工程
次に、図２及び図３に示す基板加工装置を用いて、ＴａＢＯからなる機能膜の主表面に対して、触媒基準エッチングによる加工を施した。
【００８２】
この実施例では、ステンレス鋼（ＳＵＳ）製の円盤形状の定盤本体３２と、定盤本体３２を覆うように定盤本体３２の表面全面に形成されたフッ素系ゴムパッドと、機能膜付きガラス基板と対向する側のフッ素系ゴムパッドの表面全面にアルゴン（Ａｒ）ガス中でクロム（Ｃｒ）ターゲットを用いてスパッタリング法によって形成されたＣｒ薄膜からなる加工基準面３３とを備えた触媒定盤３１を使用した。ここで、触媒定盤の直径は１００ｍｍであり、フッ素系ゴムパッド上に形成されたＣｒ薄膜の膜厚は１００ｎｍである。
加工、洗浄条件は以下の通りである。
処理流体：純水
軸部７１の回転数（ガラス基板の回転数）：１０．３回転／分
触媒定盤取付部７２の回転数（触媒定盤３１の回転数）：１０回転／分
加工圧力：１００ｈＰａ
加工取り代：１０ｎｍ
洗浄液：硝酸第二セリウムアンモニウムと過塩素酸からなる水溶液
【００８３】
まず、機能膜側を上側に向けて機能膜付きガラス基板Ｍを支持部２１に載置して固定した。
その後、アーム部５１の長手方向移動（両矢印Ｃ）、アーム部５１のスイング移動（両矢印Ｅ）、アーム部５１の第１方向移動（両矢印Ｆ）、アーム部５１の第２方向移動（両矢印Ｇ）により、触媒定盤３１の加工基準面３３が機能膜の主表面に対向して配置された状態で、触媒定盤３１を配置した。触媒定盤３１の配置位置は、ガラス基板及び触媒定盤３１を回転させたときに、触媒定盤３１の加工基準面３３が、機能膜の主表面全体に接触又は接近することが可能な位置である。
【００８４】
その後、機能膜付きガラス基板を１０．３回転／分の回転速度及び触媒定盤３１を１０回転／分の回転速度で回転させる。ここで、ガラス基板の回転方向と触媒定盤３１の回転方向とが、互いに逆になるようにガラス基板及び触媒定盤３１を回転させる。これにより、両者間に周速差をとり、触媒基準エッチングによる加工の効率を高めることができる。また、両者の回転数は、僅かに異なるように設定される。これにより、触媒定盤３１の加工基準面３３が機能膜の主表面上に対して異なる軌跡を描くように相対運動させることができ、触媒基準エッチングによる加工の効率を高めることができる。
【００８５】
機能膜付きガラス基板及び触媒定盤３１を回転させながら、処理流体供給ノズル４２から処理流体である純水を基板表面に供給して、加工基準面３３と機能膜主表面の間に純水を介在させた。その状態で、触媒定盤３１の加工基準面３３を、アーム部５１の上下移動（両矢印Ｄ）により、機能膜の表面に接触又は接近させた。その際、機能膜に加えられる荷重（加工圧力）が１００ｈＰａに制御された。
その後、加工取り代が１０ｎｍとなった時点で、アーム部５１の上下移動（両矢印Ｄ）により、触媒定盤３１を、機能膜の主表面から所定の距離だけ離した。この間、純水は処理流体供給ノズル４２から供給し続け、且つガラス基板及び触媒定盤３１の回転は続けて、純水によるスピン洗浄を行った。その後、純水の供給を止めて、スピン乾燥を行った。しかる後、支持部２１から機能膜付きガラス基板Ｍを取り外した。
【００８６】
その後、洗浄装置に機能膜付き基板Ｍを載置し、硝酸第二セリウムアンモニウムと過塩素酸からなる洗浄液を使って洗浄を行った後、リンスおよび乾燥を行って機能膜付きガラス基板を作製した。硝酸第二セリウムアンモニウムと過塩素酸からなる洗浄液による触媒
であるＣｒの溶解レートは約７０００ｎｍ／ｈｏｕｒであり、一方、機能膜表層部であるＴａＢＯの溶解レートは無視できるものであって、触媒だけを溶解させ、ＴａＢＯ層にはダメージを与えず洗浄することが可能となる。
【００８７】
３．評価
触媒基準エッチングによる加工前後の機能膜の主表面の表面粗さを、基板の中心の１μｍ×１μｍの領域に対して、原子間力顕微鏡（ＡＦＭ）を用いて測定した。
加工前の機能膜主表面の表面粗さは、二乗平均平方根粗さ（Ｒｍｓ）で０．３２ｎｍであった。一方、加工後の機能膜主表面の表面粗さは、二乗平均平方根粗さ（Ｒｍｓ）で０．０６ｎｍと、要求値の０．０８ｎｍを大幅に下回る良好なものであった。
【００８８】
触媒基準エッチングによる加工後の機能膜主表面の欠陥検査を、基板の周辺領域を除外した１３２ｍｍ×１３２ｍｍの領域に対して、欠陥検査装置（ＫＬＡ−Ｔｅｎｃｏｒ社製マスク／ブランク欠陥検査装置  Ｔｅｒｏｎ６１０）を用いて行った。欠陥検査は、ＳＥＶＤ（Ｓｐｈｅｒｅ Ｅｑｕｉｖａｌｅｎｔ  Ｖｏｌｕｍｅ  Ｄｉａｍｅｔｅｒ）換算で２１．５ｎｍサイズの欠陥が検出可能な感度で行った。ＳＥＶＤは、欠陥を半球状のものと仮定したときの直径の長さである。
加工前の機能膜主表面の欠陥の検出個数は１３２９個で、洗浄を含む加工後は１０個となって、欠陥数は大幅に低減した。
また、実施例１の方法により、機能膜付きガラス基板を２０枚作製したところ、全数、表面粗さは、二乗平均平方根粗さ（Ｒｍｓ）で０．０７ｎｍ以下と良好であり、欠陥個数も１２個以下と少なかった。
実施例１の方法により、低欠陥、且つ高い平滑性の主表面を有する機能膜付きガラス基板が安定して得られた。
【００８９】
Ｂ．多層反射膜付き基板の製造
次に、このようにして作製された機能膜付きガラス基板の主表面上に、イオンビームスパッタ法により、シリコン膜（Ｓｉ）からなる高屈折率層（膜厚４．２ｎｍ）とモリブデン膜（Ｍｏ）からなる低屈折率層（２．８ｎｍ）とを交互に、高屈折率層と低屈折率層とを１ペアとし、４０ペア積層して、多層反射膜（膜厚２８０ｎｍ）を形成した。
その後、この多層反射膜上に、イオンビームスパッタ法により、ルテニウム（Ｒｕ）からなる保護膜（膜厚２．５ｎｍ）を形成した。尚、イオンビームスパッタリングにおけるガラス基板主表面の法線に対するＭｏ、Ｓｉ、Ｒｕのスパッタ粒子の入射角度は、それぞれ、Ｍｏが５０度、Ｓｉが４５度、Ｒｕが４０度とした。
このようにして、多層反射膜付き基板を作製した。
【００９０】
得られた多層反射膜付き基板についてＥＵＶ光（波長１３．５ｎｍ）の反射率をＥＵＶ反射率測定装置により測定した。
ガラス基板上に形成されている機能膜の主表面が高い平滑性を持つことにより、保護膜表面も平滑性を保っており（Ｒｍｓで０．１４ｎｍ）、反射率は６５％と高かった。
得られた多層反射膜付き基板の保護膜表面の欠陥検査を、機能膜主表面の欠陥検査と同様に行った。
保護膜表面の欠陥検出個数は、ＳＥＶＤ換算で２１．５ｎｍサイズの欠陥（凸欠陥）が検出可能な感度で１６４２１個であった。位相欠陥検査も合わせて行ったが、高い平滑性を持つため、検査時のバックグラウンドノイズが少なく、高感度な位相欠陥検査を行うことができた。
実施例１の方法により、低欠陥、且つ高い平滑性の保護膜表面を有する多層反射膜付き基板が得られた。
【００９１】
Ｃ．反射型マスクブランクの製造
次に、このようにして作製された多層反射膜付き基板の保護膜上に、ホウ化タンタル（ＴａＢ）ターゲットを使用し、アルゴン（Ａｒ）ガスと窒素（Ｎ２）ガスとの混合ガス雰囲気中で反応性スパッタリングを行い、タンタルホウ素窒化物（ＴａＢＮ）からなる下層吸収体層（膜厚５６ｎｍ）を形成し、さらに、下層吸収体膜上に、ホウ化タンタル（ＴａＢ）ターゲットを使用し、アルゴン（Ａｒ）ガスと酸素（Ｏ２）ガスとの混合ガス雰囲気中で反応性スパッタリングを行い、タンタルホウ素酸化物（ＴａＢＯ）からなる上層吸収体層（膜厚１４ｎｍ）を形成することにより、下層吸収体層と上層吸収体層とからなる二層吸収体膜（膜厚７０ｎｍ）を形成した。
その後、多層反射膜付き基板の多層反射膜を形成していない裏面上に、クロム（Ｃｒ）ターゲットを使用し、アルゴン（Ａｒ）ガスと窒素（Ｎ２）ガスとの混合ガス雰囲気中での反応性スパッタリングにより、クロム窒化物（ＣｒＮ）からなる裏面導電膜（膜厚２０ｎｍ）を形成した。
このようにして、低欠陥、且つ高い平滑性の表面状態を維持したＥＵＶ露光用の反射型マスクブランクを作製した。
【００９２】
Ｄ．反射型マスクの製造
次に、このようにして作製された反射型マスクブランクの吸収体膜上に、電子線描画（露光）用化学増幅型レジストをスピンコート法により塗布し、加熱及び冷却工程を経て、膜厚が１５０ｎｍのレジスト膜を形成した。
その後、形成されたレジスト膜に対し、電子線描画装置を用いて所望のパターン描画を行った後、所定の現像液で現像してレジストパターンを形成した。
その後、このレジストパターンをマスクにして、吸収体膜のドライエッチングを行って、保護膜上に吸収体膜パターンを形成した。ドライエッチングガスとしては、塩素（Ｃｌ２）ガスを用いた。
その後、残存するレジストパターンを剥離し、洗浄を行なった。
このようにして、低欠陥、且つ高い平滑性の表面状態を維持したＥＵＶ露光用の反射型マスクを作製した。
前述のように、導電性を持つＴａＢＯ機能膜が多層膜と基体であるガラス基板の間に形成されているので、マスクパターンエッチングの時のチャージアップが少なく、高い位置精度でパターン形成を行うことができた。
【００９３】
実施例２．
この実施例では、機能膜をクロム炭化酸化窒化物（ＣｒＣＯＮ）とし、それに伴って、ＣＡＲＥ加工で使用する触媒としてオーステナイト系ステンレスであるＳＵＳ３１６を用い、また洗浄液としては硫酸を用いた。また、加工取り代を５ｎｍとした。それ以外は、基体材料及びその前処理から反射型マスクの製造に至るまで実施例１と同様の方法で、機能膜付きガラス基板、多層反射膜付き基板、反射型マスクブランク、及び反射型マスクを作製した。したがって、加工、洗浄条件は下記の通りである。
処理流体：純水
触媒：ＳＵＳ３１６
軸部７１の回転数（ガラス基板の回転数）：１０．３回転／分
触媒定盤取付部７２の回転数（触媒定盤３１の回転数）：１０回転／分
加工圧力：１００ｈＰａ
加工取り代：５ｎｍ
洗浄液：硫酸
【００９４】
実施例１と同様に、粗研磨加工工程、精密研磨加工工程、超精密研磨加工工程、局所加工工程、及びタッチ研磨工程を経て、主表面及び裏面が研磨された６０２５サイズ（１５２ｍｍ×１５２ｍｍ×６．３５ｍｍ）のＳｉＯ２−ＴｉＯ２ガラス基板である低熱膨張ガラス基板を準備し、これを機能膜付きガラス基板の基体とした。この段階での、ガラス基板主平面の表面粗さは、二乗平均平方根粗さ（Ｒｍｓ）で０．１４ｎｍであった。
その後、この基体の主表面上に、クロム（Ｃｒ）ターゲットを使用し、アルゴン（Ａｒ）ガスと二酸化炭素（ＣＯ２）ガスと窒素（Ｎ２）ガスの混合ガス雰囲気中で反応性スパッタリングを行い、クロム炭化酸化窒化物（ＣｒＣＯＮ）からなる膜厚２０ｎｍの機能膜を形成した。クロム炭化酸化窒化物（ＣｒＣＯＮ）には導電性があり、導電膜としてチャージアップ防止、静電破壊防止などの効果がある。
【００９５】
その後、ステンレス鋼（ＳＵＳ）製の円盤形状の定盤本体３２と、定盤本体３２を覆うように定盤本体３２の表面全面に形成されたフッ素系ゴムパッドと、機能膜付きガラス基板と対向する側のフッ素系ゴムパッドの表面全面にアルゴン（Ａｒ）ガス中でオーステナイト系ステンレスであるＳＵＳ３１６ターゲットを用いてスパッタリング法によって形成されたＳＵＳ３１６薄膜からなる加工基準面３３とを備えた触媒定盤３１を使用して機能膜主表面のＣＡＲＥ加工を行った。ここで、触媒定盤の直径は１００ｍｍであり、フッ素系ゴムパッド上に形成されたＳＵＳ３１６薄膜の膜厚は１００ｎｍである。加工条件は、前記しているように実施例１と同じである。
洗浄液には、硫酸を用いた。硫酸による触媒であるＳＵＳ３１６の溶解レートは約５００ｎｍ／ｈｏｕｒ以上であり、一方、機能膜表層部であるＣｒＣＯＮの溶解レートは無視できるものであって、触媒だけを溶解させ、ＣｒＣＯＮ層にはダメージを与えず洗浄することが可能となる。
【００９６】
実施例１と同様に、ＣＡＲＥ加工による加工前後の機能膜主表面の表面粗さを測定した。
加工前の主表面の表面粗さは、二乗平均平方根粗さ（Ｒｍｓ）で０．１５２ｎｍであった。
加工後の主表面の表面粗さは、二乗平均平方根粗さ（Ｒｍｓ）で０．０６４ｎｍと、ＣＡＲＥ加工に比べ大幅に低減されるとともに、要求値の０．０８ｎｍを大幅に下回る良好なものであった。
また、実施例１と同様に、洗浄を伴ったＣＡＲＥ加工後の機能膜主表面の欠陥検査を行った。
加工後の主表面の検出個数は１８個という良好なものであった。
また、ガラス基板を２０枚作製したところ、全数、表面粗さは、二乗平均平方根粗さ（Ｒｍｓ）で０．０７２ｎｍ以下と良好であり、欠陥個数も２５個以下と少なかった。
実施例２の方法により、高平滑性で且つ低欠陥の主表面を有する機能膜付きガラス基板が安定して得られた。
【００９７】
実施例１と同様に、得られた多層反射膜付き基板についてＥＵＶ光（波長１３．５ｎｍ）の反射率を測定した。
ガラス基板上面に形成されている機能膜の主表面が高い平滑性を持つことにより、保護膜表面も平滑性を保っており（Ｒｍｓが０．１４ｎｍ）、反射率は６５％と高かった。
また、実施例１と同様に、得られた多層反射膜付き基板の保護膜表面の欠陥検査を行った。
保護膜表面の欠陥検出個数は、ＳＥＶＤ換算で２１．５ｎｍサイズの欠陥（凸欠陥）が検出可能な感度で１７６１８個であった。位相欠陥検査も合わせて行ったが、高い平滑性を持つため、検査時のバックグラウンドノイズが少なく、高感度な位相欠陥検査を行うことができた。
実施例２の方法により、低欠陥、且つ高い平滑性の保護膜表面を有する多層反射膜付き基板が得られた。
また、実施例２の方法により、低欠陥、且つ高い平滑性の表面状態を維持したＥＵＶ露光用の反射型マスクブランク及び反射型マスクが得られた。
また、前述のように、導電性を持つＣｒＣＯＮ機能膜が多層膜と基体であるガラス基板の間に形成されているので、マスクパターンエッチングの時のチャージアップが少なく、高い位置精度でパターン形成を行うことができた。
【００９８】
実施例３．
この実施例では、機能膜を母体（下層）がタンタル窒化物（ＴａＮ）で、その表層部（上層）がタンタル酸化物（ＴａＯ）構造の二層膜とし、それ以外は、基体材料及びその前処理から反射型マスクの製造に至るまで実施例１と同様の方法で、機能膜付きガラス基板、多層反射膜付き基板、反射型マスクブランク、及び反射型マスクを作製した。したがって、加工、洗浄条件は下記の通りである。
処理流体：純水
触媒：Ｃｒ
軸部７１の回転数（ガラス基板の回転数）：１０．３回転／分
触媒定盤取付部７２の回転数（触媒定盤３１の回転数）：１０回転／分
加工圧力：１００ｈＰａ
加工取り代：１０ｎｍ
洗浄液：硝酸第二セリウムアンモニウムと過塩素酸からなる水溶液
【００９９】
実施例１と同様に、粗研磨加工工程、精密研磨加工工程、超精密研磨加工工程、局所加工工程、及びタッチ研磨工程を経て、主表面及び裏面が研磨された６０２５サイズ（１５２ｍｍ×１５２ｍｍ×６．３５ｍｍ）のＳｉＯ２−ＴｉＯ２ガラス基板である低熱膨張ガラス基板を準備し、これを機能膜付きガラス基板の基体とした。この段階での、ガラス基板主表面の表面粗さは、二乗平均平方根粗さ（Ｒｍｓ）で０．１４ｎｍであった。
その後、この基体の主表面上に、タンタル（Ｔａ）ターゲットを使用し、アルゴン（Ａｒ）ガスと窒素（Ｎ２）ガスの混合ガス雰囲気中で反応性スパッタリングを行い、タンタル窒化物（ＴａＮ）膜を形成し、その後大気中アニールによってＴａＮ膜表面を酸化させてＴａＮ表層部に酸化層ＴａＯを形成し、機能膜とした。膜厚はＴａＮ部が４２ｎｍで、ＴａＯ部が１１ｎｍである。この機能膜には導電性があり、導電膜としてチャージアップ防止、静電破壊防止などの効果がある。
【０１００】
その後、実施例１と同様の触媒（Ｃｒ）や処理条件によりＣＡＲＥ加工を行い、その後実施例１と同様に硝酸第二セリウムアンモニウムと過塩素酸からなる洗浄液にて洗浄を行った。
硝酸第二セリウムアンモニウムと過塩素酸からなる洗浄液による触媒であるＣｒの溶解レートは約７０００ｎｍ／ｈｏｕｒであり、一方、機能膜表層部であるＴａＯの溶解レートは無視できるものであって、触媒に対するＴａＯのレート差により機能膜にはダメージを与えず洗浄することが可能となる。
【０１０１】
実施例１と同様に、ＣＡＲＥ加工による加工前後の機能膜主表面の表面粗さを測定した。
加工前の主表面の表面粗さは、二乗平均平方根粗さ（Ｒｍｓ）で０．２５ｎｍであった。
加工後の主表面の表面粗さは、二乗平均平方根粗さ（Ｒｍｓ）で０．０５９ｎｍと、ＣＡＲＥ加工により大幅に低減されるとともに、要求値の０．０８ｎｍを大幅に下回る良好なものであった。
また、実施例１と同様に、洗浄を伴ったＣＡＲＥ加工後の機能膜主表面の欠陥検査を行った。
加工後の主表面の検出個数は８個という良好なものであった。
また、ガラス基板を２０枚作製したところ、全数、表面粗さは、二乗平均平方根粗さ（Ｒｍｓ）で０．０６５ｎｍ以下と良好であり、欠陥個数も１２個以下と少なかった。
実施例３の方法により、高平滑性で且つ低欠陥の主表面を有する機能膜付きガラス基板が安定して得られた。
【０１０２】
実施例１と同様に、得られた多層反射膜付き基板についてＥＵＶ光（波長１３．５ｎｍ）の反射率を測定した。
ガラス基板上面に形成された機能膜の主表面が高い平滑性を持つことにより、保護膜表面も平滑性を保っており（Ｒｍｓが０．１３８ｎｍ）、反射率は６５％と高かった。
また、実施例１と同様に、得られた多層反射膜付き基板の保護膜表面の欠陥検査を行った。
保護膜表面の欠陥検出個数は、ＳＥＶＤ換算で２１．５ｎｍサイズの欠陥（凸欠陥）が検出可能な感度で１１６１９個であった。位相欠陥検査も合わせて行ったが、高い平滑性を持つため、検査時のバックグラウンドノイズが少なく、高感度な位相欠陥検査を行うことができた。
実施例３の方法により、低欠陥、且つ高い平滑性の保護膜表面を有する多層反射膜付き基板が得られた。
また、実施例３の方法により、低欠陥、且つ高い平滑性の表面状態を維持したＥＵＶ露光用の反射型マスクブランク及び反射型マスクが得られた。
また、前述のように、導電性を持つタンタルＴａＮとＴａＯの二層からなる機能膜が多層膜と基体であるガラス基板の間に形成されているので、マスクパターンエッチングの時のチャージアップが少なく、高い位置精度でパターン形成を行うことができた。
【０１０３】
比較例．
この比較例では、機能膜を設けず、またＣＡＲＥ加工を実施しないこと以外は、実施例１と同様の方法で、ガラス基板、多層反射膜付き基板、反射型マスクブランク、及び反射型マスクを作製した。したがって、基板としては、６０２５サイズ（１５２ｍｍ×１５２ｍｍ×６．３５ｍｍ）のＳｉＯ２−ＴｉＯ２ガラス基板である低熱膨張ガラス基板に対して、実施例１と同様の、粗研磨加工工程、精密研磨加工工程、超精密研磨加工工程、局所加工工程、及びタッチ研磨工程を経て得られたものを用いた。そのガラス基板の主表面上に実施例１の方法で直接多層膜を形成して、多層反射膜付き基板を製造した。その後の反射型マスクブランク、及び反射型マスクの製造方法も実施例１と同様とした。尚、この比較例では、機能膜を設けていないことから基板に導電性がなく、マスクパターンエッチングなどの際に電荷が溜まりやすい、すなわちチャージアップしやすい状態になっている。
実施例１と同様に、ガラス基板の主表面として用いる上面の表面粗さを測定した。その結果、ガラス基板主表面の表面粗さは、二乗平均平方根粗さ（Ｒｍｓ）で０．１４ｎｍであった。
また、実施例１と同様の方法で、ガラス基板主表面上の欠陥検査を行った。その結果、欠陥の検出個数は６９７個であった。
比較例の方法では、要求値を満たす高い平滑性を持ったガラス基板ではなく、欠陥数も多いものであった。
【０１０４】
実施例１と同様に、得られた多層反射膜付き基板についてＥＵＶ光（波長１３．５ｎｍ）の反射率を測定した。
ガラス基板上面の表面粗さが要求値を満たさない低いものであったため、保護膜表面の平滑性も低く（Ｒｍｓで０．１５５ｎｍ）、その影響で反射率も６４．５％とわずかに低かった。
また、実施例１と同様に、得られた多層反射膜付き基板の保護膜表面の欠陥検査を行った。
比較例の方法では、欠陥に関しても要求値を満たす平滑性が得られなかったことから、検査時のバックグラウンドノイズも多く、検出個数は８３７９１個と、位相欠陥検査を行うことができる欠陥数限界に近い個数となり、実施例１から３より欠陥が多いという問題があった。さらに、マスクパターンエッチングの時のチャージアップが多く、パターンの位置精度も実施例１から３より低いものであった。
【０１０５】
尚、上述した実施例では、触媒基準エッチングによる加工を行った後の洗浄として、湿式（ウェット）洗浄を例に挙げて説明したが、乾式（ドライ）洗浄を行っても同様の効果が得られる。例えば、実施例１、３において、触媒基準エッチングによる加工後の洗浄として、硝酸第二セリウムアンモニウムと過塩素酸からなる水溶液による湿式（ウェット）洗浄の代わりに、塩素ガスと酸素ガスの混合ガスによる乾式（ドライ）洗浄を行うことができる。
また、上述した実施例では、機能膜付き反射型マスクブランク用基板の機能膜上の主表面に対して、触媒基準エッチングによる加工を施す場合について本発明を適用したが、機能膜付き位相シフトマスクブランク、バイナリーマスクブランク、及びナノインプリント用マスクブランクの機能膜上の主表面に対して、触媒基準エッチングによる加工を施す場合についても、本発明を適用できる。
また、上述した実施例では、機能膜付きマスクブランク用基板の機能膜上の主表面に対して、触媒基準エッチングによる加工を施す場合について本発明を適用したが、機能膜付き磁気記録媒体用基板の機能膜上の主表面に対して、触媒基準エッチングによる加工を施す場合にも、本発明を適用できる。
【符号の説明】
【０１０６】
１…基板加工装置、２…基板支持手段、３…基板表面創製手段、４…処理流体供給手段、５…駆動手段、６…チャンバー、７…相対運動手段、８…荷重制御手段、２１…支持部、２２…平面部、２２ａ…収容部、３１…触媒定盤、３２…定盤本体、３３…加工基準面、４１…供給管、４２…噴射ノズル、５１…アーム部、５２…軸部、５３…土台部、５４…ガイド、６１…開口部、６２…排出口、６３…底部、７１…軸部７１、７２…触媒定盤取付部、８１…エアシリンダ、８２…ロードセル、１０１…基体、１０２…機能膜、１０３…機能膜表層部、Ｍ…基板、Ｍ１…上面、Ｍ２…下面。
【図１】
2015114356.tif 000003
【図２】
2015114356.tif 000004
【図３】
2015114356.tif 000005